АНТИСТАТИЧЕСКИЕ ИЛИ ЭЛЕКТРОПРОВОДЯЩИЕ ПОЛИУРЕТАНЫ И СПОСОБ ИХ ПОЛУЧЕНИЯ

1. Антистатический или электропроводящий реактопластичный полиуретан, который получают путем взаимодействия органических полиизоцианатов А) с соединениями В), содержащими группы, активные в отношении NCO-групп, при необходимости с добавлением катализаторов, при необходимости вспенивающих агентов и при необходимости вспомогательных веществ и/или добавок, отличающийся тем, что он содержит от 0,1 до 15 мас.% углеродных нанотрубок, в пересчете на общую массу полиуретана.
2. Полиуретан по п.1, отличающийся тем, что эти углеродные нанотрубки содержат долю от 30 до 90 мас.% частиц размером <40 мкм и долю от 10 до 70 мас.% частиц с размером от 40 до 1000 мкм, причем более чем 90% имеющихся крупных частиц имеют диаметр от 100 до 200 мкм.
3. Полиуретан по п.1, отличающийся тем, что он дополнительно содержит проводящую сажу и/или углеродные волокна.
2
3
3
4. Полиуретан по п.3, отличающийся тем, что эта электропроводящая сажа имеет поверхность (измеренную по методу БЭТ в соответствии со стандартом ASTM D 6556-04) от 600 до 1200 м/г, объем пор по абсорбции (согласно стандарту ASTM D 2414-05а с н-дибутилфталатом в качестве абсорбируемой жидкости приблизительно при 23°C) от 300 до 450 см/100 г сажи, насыпную плотность гранулированного углерода (согласно стандарту ASTM D 1513-05) от 20 до 250 кг/м и средний диаметр частиц менее 50 нм и тем, что эти углеродные волокна имеют толщину в диаметре от 2 мкм до 10 мкм.
3
3
5. Полиуретан по п.1, отличающийся тем, что его объемная плотность составляет от 200 кг/м до 1400 кг/м (согласно стандарту DIN EN ISO 845-1995-06).
6. Полиуретан по одному из пп.1-5, отличающийся тем, что он является вспененным или монолитным.
7. Способ получения антистатических или электропроводящих деталей/изделий из реактопластичных полиуретанов по одному из пп.1-6, причем этот полиуретан получается путем взаимодействия органических полиизоцианатов (А) с соединениями (В), содержащими группы, активные в отношении NCO-групп, при необходимости с применением катализаторов и при необходимости с добавлением вспенивающих агентов и вспомогательных веществ и/или добавок, отличающийся тем, что
2
3
14
3
a) углеродные нанотрубки примешиваются к соединениям (В), содержащим группы, активные в отношении NCO-групп, и/или полиизоцианатам (А) в количестве от 0,1 до 15 мас.%, в пересчете на реакционную смесь из полиизоцианатов (А) и соединений (В), содержащих группы, активные в отношении NCO-групп, при плотности мощности от 10 кВ/м до 10кВ/м,
b) компоненты (A) и (B) смешивают друг с другом для получения реакционной смеси, причем (A) и/или (B) содержат углеродные нанотрубки из стадии а),
c) эта реакционная смесь из стадии b) помещается в форму или наносится на субстрат,
d) полиуретан подвергают отверждению.
8. Применение полиуретана по одному из пп.1-6 для пригодных для лакирования электроизолирующих или отводящих электростатический заряд материалов.